실시 예 1 의 PEDOT : CMC 를 흑연 / SiOx ( 무게 비 : 90 / 10 , 이론 용량 : 473 mAh / g ) 혼합 활물질 및 탄소 나노 튜브 ( 단일 벽 탄소 나노 튜브 ) 를 혼합 하 여 음극 활물질 슬러리 를 제조 하 였 다 . PEDOT : CMC / 혼합 활물질 / 탄소 나노 튜브 의 고형분 함량 대비 무게 비율 은 5 : 90 : 5 무게 비 가 되 도록 혼합 하 였 다 . 이때 각 성분 의 혼합물 을 C - mixer 에 넣 고 2 , 000 rpm 에서 10 분 씩 3 번 혼련 한 후 초음파 처리 기 를 이용 하 여 10 분 간 1 회 처리 하 고 이후 마지막 으로 C - mixer 에서 10 분 간 최종 교반 하 여 전극 물질 조성물 을 제조 한다 . 이 와 같이 제조 된 활물질 슬러리 의 흐름 상태 를 확인 한 결과 음극 활물질 슬러리 가 흐름 상태 가 마치 꿀 이 흘러내리 는 것 과 유사 한 형상 을 보였 다 . 이 로서 본 발명 의 PEDOT : CMC 로 활물질 슬러리 를 만들 경우 배터리 양산 제조 라인 에서 코팅 작업 시 아무런 문제 가 없 을 것 임 을 확인 하 였 다 .